(57)【要約】【課題】被覆材料の内部での架橋を促進することができ、早期架橋を抑制できる被覆材料、ケーブル、及びケーブルの製造方法を提供すること。【解決手段】被覆材料は、少なくとも一部が光架橋性及び熱架橋性を有する樹脂と、光開始剤と、熱開始剤と、を含む。ケーブルは、コアと、前記コアを被覆する前記被覆材料とを備える。ケーブルの製造方法では、コアを被覆材料で被覆し、前記被覆材料を架橋させる。前記被覆材料は、少なくとも一部が光架橋性及び熱架橋性を有する樹脂と、光開始剤と、熱開始剤と、を含む。【選択図】 図１
2019099701.tif 000002
【特許請求の範囲】
【請求項１】
少なくとも一部が光架橋性及び熱架橋性を有する樹脂と、
光開始剤と、
熱開始剤と、
を含む被覆材料。
【請求項２】
請求項１に記載の被覆材料であって、
押出成形可能な被覆材料。
【請求項３】
請求項１又は２に記載の被覆材料であって、
前記樹脂は、アクリル基、メタクリル基、ビニル基、ビニルエーテル基、オキセタン基、エポキシ基、脂環式エポキシ基、アミノ基、マレイン酸、及び無水マレイン酸から成る群から選択される１以上で変性された、架橋性を有する樹脂を含み、
前記架橋性を有する樹脂は、前記樹脂の全質量のうち、５質量％以上を占める被覆材料。
【請求項４】
請求項１に記載の被覆材料であって、
前記樹脂は、アクリル基、メタクリル基、ビニル基、ビニルエーテル基、オキセタン基、エポキシ基、脂環式エポキシ基、アミノ基、マレイン酸、及び無水マレイン酸から成る群から選択される１以上を有する架橋性モノマを含む被覆材料。
【請求項５】
請求項４に記載の被覆材料であって、
前記樹脂のうち前記架橋性モノマを除く成分１００質量部に対し、１〜３０質量部の前記架橋性モノマを含む被覆材料。
【請求項６】
請求項１〜５のいずれか１項に記載の被覆材料であって、
前記光開始剤は、ラジカル及び／又はカチオンを発生させる光開始剤である被覆材料。
【請求項７】
請求項１〜６のいずれか１項に記載の被覆材料であって、
前記熱開始剤は、ラジカル及び／又はカチオンを発生させる熱開始剤である被覆材料。
【請求項８】
コアと、
前記コアを被覆する請求項１〜７のいずれか１項に記載の被覆材料と、
を備えるケーブル。
【請求項９】
コアを被覆材料で被覆し、前記被覆材料を架橋させるケーブルの製造方法であって、
前記被覆材料は、
少なくとも一部が光架橋性及び熱架橋性を有する樹脂と、
光開始剤と、
熱開始剤と、
を含むケーブルの製造方法。
【請求項１０】
請求項９に記載のケーブルの製造方法であって、
前記樹脂は、アクリル基、メタクリル基、ビニル基、ビニルエーテル基、オキセタン基、エポキシ基、脂環式エポキシ基、アミノ基、マレイン酸、及び無水マレイン酸から成る群から選択される１以上で変性された、架橋性を有する樹脂を含み、
前記架橋性を有する樹脂は、前記樹脂の全質量のうち、５質量％以上を占めるケーブルの製造方法。
【請求項１１】
請求項９に記載のケーブルの製造方法であって、
前記樹脂は、アクリル基、メタクリル基、ビニル基、ビニルエーテル基、オキセタン基、エポキシ基、脂環式エポキシ基、アミノ基、マレイン酸、及び無水マレイン酸から成る群から選択される１以上を有する架橋性モノマを含むケーブルの製造方法。
【請求項１２】
請求項１１に記載のケーブルの製造方法であって、
前記樹脂は、前記樹脂のうち前記架橋性モノマを除く成分１００質量部に対し、１〜３０質量部の前記架橋性モノマを含むケーブルの製造方法。
【請求項１３】
請求項９〜１２のいずれか１項に記載のケーブルの製造方法であって、
前記光開始剤は、ラジカル及び／又はカチオンを発生させる光開始剤であるケーブルの製造方法。
【請求項１４】
請求項９〜１３のいずれか１項に記載のケーブルの製造方法であって、
前記熱開始剤は、ラジカル及び／又はカチオンを発生させる熱開始剤であるケーブルの製造方法。
【発明の詳細な説明】
【技術分野】
【０００１】
本開示は被覆材料、ケーブル、及びケーブルの製造方法に関する。
【背景技術】
【０００２】
コアと、そのコアを被覆する被覆材料とを備えるケーブルが知られている。被覆材料は、押出機により押し出され、コアを被覆する。このケーブルの耐熱温度を向上させるために、被覆材料を架橋させることが広く行われている。被覆材料を架橋させる方法として、電子線照射架橋、有機化酸化物架橋、シラン-水架橋がある。また、特許文献１には、変性ポリマ、多官能モノマ、及び光開始剤を組み合わせて架橋させる方法が開示されている。
【先行技術文献】
【特許文献】
【０００３】
【特許文献１】ＣＮ１０２７０２４４２Ａ
【発明の概要】
【発明が解決しようとする課題】
【０００４】
電子線照射架橋、及び特許文献１記載の技術では、被覆材料の肉厚が大きい場合や、被覆部材が着色品である場合等に、電子線や光が被覆材料の内部に到達しないことがある。この場合、被覆材料の内部における架橋が不十分になる。
【０００５】
有機化酸化物架橋、シラン-水架橋の技術では、架橋に要する時間が長い。有機化酸化物架橋の技術において、有機化酸化物の量を増やし過ぎると押出機内で早期架橋が起こり、スコーチやヤケが生じてしまう。シラン-水架橋の技術でも、シラン化合物や触媒の量を増やし過ぎると早期架橋が生じてしまう。  
本開示の一局面は、被覆材料の内部での架橋を促進することができ、早期架橋を抑制できる被覆材料、ケーブル、及びケーブルの製造方法を提供することを目的とする。  
【課題を解決するための手段】
【０００６】
本開示の一局面は、少なくとも一部が光架橋性及び熱架橋性を有する樹脂と、光開始剤と、熱開始剤と、を含む被覆材料である。
本開示の一局面である被覆材料は、熱開始剤に加えて光開始剤を含む。そのため、開始剤として、熱開始剤のみを含む場合に比べて、熱開始剤の配合量を低減できる。その結果、早期架橋を抑制できる。
【０００７】
また、本開示の一局面である被覆材料は、光開始剤に加えて、熱開始剤を含む。そのため、例えば、被覆材料の肉厚が大きい場合や、被覆材料が着色品である場合等でも、被覆材料の内部における架橋を促進することができる。
【０００８】
本開示の別の局面は、コアと、前記コアを被覆する本開示の一局面である被覆材料と、を備えるケーブルである。
本開示の別の局面であるケーブルが備える被覆材料は、熱開始剤に加えて光開始剤を含む。そのため、開始剤として、熱開始剤のみを含む場合に比べて、熱開始剤の配合量を低減できる。その結果、早期架橋を抑制できる。
【０００９】
また、本開示の別の局面であるケーブルが備える被覆材料は、光開始剤に加えて、熱開始剤を含む。そのため、例えば、被覆材料の肉厚が大きい場合や、被覆材料が着色品である場合等でも、被覆材料の内部における架橋を促進することができる。
【００１０】
本開示の別の局面は、コアを被覆材料で被覆し、前記被覆材料を架橋させるケーブルの製造方法であって、前記被覆材料は、少なくとも一部が光架橋性及び熱架橋性を有する樹脂と、光開始剤と、熱開始剤と、を含むケーブルの製造方法である。
【００１１】
本開示の別の局面であるケーブルの製造方法において、被覆材料は、熱開始剤に加えて光開始剤を含む。そのため、開始剤として、熱開始剤のみを含む場合に比べて、熱開始剤の配合量を低減できる。その結果、早期架橋を抑制できる。
【００１２】
また、本開示の別の局面であるケーブルの製造方法において、被覆材料は、光開始剤に加えて、熱開始剤を含む。そのため、例えば、被覆材料の肉厚が大きい場合や、被覆材料が着色品である場合等でも、被覆材料の内部における架橋を促進することができる。
【図面の簡単な説明】
【００１３】
【図１】製造ライン１の構成を表す説明図である。
【図２】樹脂成型装置７の構成を表す説明図である。
【発明を実施するための形態】
【００１４】
本開示の例示的な実施形態を説明する。
１．被覆材料
（１−１）樹脂
本開示の被覆材料は樹脂を含む。樹脂の少なくとも一部は、光架橋性及び熱架橋性を有する樹脂である。樹脂の成分として、主成分の樹脂と、架橋性モノマとが挙げられる。主成分の樹脂として、架橋性を有さない樹脂と、架橋性を有する樹脂とが挙げられる。
【００１５】
架橋性を有さない樹脂として、例えば、ポリオレフィン系樹脂、ゴム系樹脂、その他の樹脂が挙げられる。
ポリオレフィン系樹脂として、例えば、ポリプロピレン、高密度ポリエチレン、直鎖状低密度ポリエチレン、低密度ポリエチレン、超低密度ポリエチレン、エチレン−ブテン−１共重合体、エチレン−ヘキセン−１共重合体、エチレン−オクテン−１共重合体、エチレン−酢酸ビニル共重合体、エチレン−エチルアクリレート共重合体、ポリブテン、ポリ−４−メチル−ペンテン−１、エチレン−ブテン−ヘキセン三元共重合体、エチレン−メチルメタクリレート共重合体、エチレン−メチルアクリレート共重合体、エチレン−グリシジルメタクリレート共重合体等が挙げられる。
【００１６】
ゴム系樹脂として、例えば、スチレン−ジエン共重合体、スチレン−ジエン−スチレン共重合体、スチレン系ゴム等が挙げられる。スチレン−ジエン共重合体として、例えば、エチレン−プロピレン−ジエン共重合体、エチレン−プロピレン共重合体、エチレン−ブテン−１−ジエン共重合体、エチレン−オクテン−１−ジエン共重合体、アクリロニトリルブタジエンゴム、アクリルゴム、スチレンブタジエンゴム、スチレンイソプレンゴム等が挙げられる。
【００１７】
スチレン−ジエン−スチレン共重合体として、例えば、スチレン−ブタジエン−スチレンゴム、スチレン−イソプレン−スチレンゴム等が挙げられる。
スチレン系ゴムは、例えば、スチレン−ジエン共重合体、又はスチレン−ジエン−スチレン共重合体に水素添加して得られるものである。
【００１８】
その他の樹脂として、例えば、ポリ塩化ビニル、ポリ塩化ビニリデン、ポリスチレン、ポリ酢酸ビニル、ABS樹脂（アクリロニトリルブタジエンスチレン樹脂）、AS樹脂、アクリル樹脂、ポリアミド 、ナイロン、ポリアセタール、ポリカーボネート、変性ポリフェニレンエーテル、ポリブチレンテレフタレート、ポリエチレンテレフタレート、環状ポリオレフィン、ポリフェニレンスルファイド、ポリスルホン、ポリエーテルサルフォン、ポリエーテルエーテルケトン、熱可塑性ポリイミド、ポリアミドイミド、フッ素樹脂等が挙げられる。架橋性を有さない樹脂は、上述した樹脂から選択される２種以上をブレンドしたものであってもよい。
【００１９】
架橋性を有する樹脂は、ラジカル又はカチオンによる架橋を進めるため、樹脂の分子末端、分岐鎖、又は主鎖に反応性の官能基を導入し、変性したものである。反応性の官能基を導入する樹脂は、例えば、上記の架橋性を有さない樹脂から適宜選択することができる。
【００２０】
導入する官能基として、例えば、アクリル基、メタクリル基、ビニル基、ビニルエーテル基、オキセタン基、エポキシ基、脂環式エポキシ基、アミノ基、マレイン酸、無水マレイン酸等が挙げられる。
【００２１】
架橋性を有する樹脂は、樹脂の全質量のうち、５質量％以上を占めることが好ましい。この場合、被覆材料の架橋性が高くなる。
架橋性モノマは架橋助剤として機能する。架橋性モノマは、ラジカル又はカチオンで架橋、重合反応する官能基を有する。ラジカル又はカチオンで架橋、重合反応する官能基として、例えば、アクリル基、メタクリル基、ビニル基、ビニルエーテル基、オキセタン基、エポキシ基、脂環式エポキシ基、アミノ基、マレイン酸、及び無水マレイン酸から成る群から選択される１以上が挙げられる。
【００２２】
架橋性モノマは、単官能モノマであってもよいし、多官能モノマであってもよい。１種類の架橋性モノマを単独で使用してもよいし、複数種類の架橋性モノマを組み合わせて使用してもよい。
【００２３】
架橋性モノマとして、例えば、アクリル基を有するモノマ（アクリレートモノマ）、メタクリル基を有するモノマ（メタクリレート）、ビニル基やビニルエーテル基を有するモノマ等が挙げられる。
アクリル基を有するモノマには、単官能のモノマ、二官能のモノマ、三官能以上のモノマがある。単官能のモノマとして、例えば、イソボニルアクリレート、エトキシ化フェニルアクリレート等が挙げられる。二官能のモノマとして、例えば、ジプロピレングリコールジアクリレート、1,6-ヘキサンジオールジアクリレート、トリプロピレングリコールジアクリレート等が挙げられる。三官能以上のモノマとして、例えば、TMPTA（トリメチロールプロパントリアクリレート）、グリセリンプロポキシトリアクリレート、ジトリメチロールプロパンテトラアクリレート等が挙げられる。
メタクリル基を有するモノマには、単官能のモノマ、二官能のモノマ、三官能以上のモノマがある。単官能のモノマとして、例えば、イソボニルメタクリレート、エトキシ化フェニルメタクリレート等が挙げられる。二官能のモノマとして、例えば、ジプロピレングリコールジメタクリレート、1,6-ヘキサンジオールジメタクリレート、トリプロピレングリコールジメタクリレート等が挙げられる。三官能以上のモノマとして、例えば、TMPTMA（トリメチロールプロパントリメタクリレート）、グリセリンプロポキシトリメタクリレート、ジトリメチロールプロパンテトラメタクリレート等が挙げられる。
ビニル基やビニルエーテル基を有するモノマとして、例えば、酢酸ビニルモノマ、ブチルビニルエーテル、酪酸ビニルモノマ、シクロヘキシルビニルエーテル、2-メチル-1-ビニルイミダゾール等が挙げられる。
架橋性モノマの添加量は、目的とする樹脂の特性に応じて決めることができる。架橋性モノマの添加量は、樹脂のうち架橋性モノマを除く成分１００質量部に対し、１〜５０質量部であることが好ましく、１〜３０質量部であることが一層好ましい。架橋性モノマの添加量が１質量部以上である場合、被覆材料の架橋性が高くなる。架橋性モノマの添加量が５０質量部以下である場合、樹脂の伸びが大きく、樹脂が脆くなり難い。架橋性モノマの添加量が３０質量部以下である場合、樹脂の伸びが一層大きく、樹脂が一層脆くなり難い。
【００２４】
主成分の樹脂が、架橋性を有さない樹脂のみから成る場合、被覆材料は架橋性モノマを含む。主成分の樹脂が、架橋性を有する樹脂を含む場合でも、被覆材料は架橋性モノマを含むことが好ましい。
【００２５】
（１−２）光開始剤
本開示の被覆材料は光開始剤を含む。光開始剤は、光によってラジカル又はカチオンを発生し、光架橋を進行させる。光として、例えば紫外線、電子線等が挙げられる。光開始剤は架橋反応の開始点となる。光開始剤として、例えば、光ラジカル発生剤、光カチオン発生剤等が挙げられる。光開始剤として、これらを単独または組み合わせて使用できる。
【００２６】
光開始剤の添加量は、目的とする樹脂の特性に応じて決めることができる。光開始剤の添加量は、樹脂１００質量部に対して０．１〜１５質量部であることが好ましい。光開始剤の添加量が０．１質量部以上である場合、被覆材料の架橋性が高くなる。光開始剤の添加量が１５質量部以下である場合、樹脂の伸びが大きく、樹脂が脆くなり難い。
【００２７】
光ラジカル発生剤として、例えば、アセトフェノン、4,4’-ジメトキシベンジル、ジフェニルエタンジオン、2-ヒドロキシ-2-フェニルアセトフェノン、ジフェニルケトン、ベンゾフェノン-2-カルボン酸、4,4'-ビス(ジエチルアミノ)ベンゾフェノン、4,4'-ビス(ジメチルアミノ)ベンゾフェノン、ベンゾインメチルエーテル、ベンゾインイソプロピルエーテル、ベンゾインイソブチルエーテル、ベンゾインエチルエーテル、4-ベンゾイル安息香酸、2,2'-ビス(2-クロロフェニル)-4,4',5,5'-テトラフェニル-1,2'-ビイミダゾール 、2-ベンゾイル安息香酸メチル、2-(1,3-ベンゾジオキソール-5-イル)-4,6-ビス(トリクロロメチル)-1,3,5-トリアジン 、2-ベンジル-2-(ジメチルアミノ)-4'-モルホリノブチロフェノン、2,3-ボルナンジオン、2-クロロチオキサントン、4,4'-ジクロロベンゾフェノン、2,2-ジエトキシアセトフェノン、2,2-ジメトキシ-2-フェニルアセトフェノン、2,4-ジエチルチオキサンテン-9-オン、ジフェニル(2,4,6-トリメチルベンゾイル)ホスフィンオキシド、1,4-ジベンゾイルベンゼン、2-エチルアントラキノン、1-ヒドロキシシクロヘキシルフェニルケトン、2-ヒドロキシ-2-メチルプロピオフェノン、2-ヒドロキシ-4'-(2-ヒドロキシエトキシ)-2-メチルプロピオフェノン、フェニル(2,4,6-トリメチルベンゾイル)ホスフィン酸リチウム、2-メチル-4'-(メチルチオ)-2-モルホリノプロピオフェノン、2-イソニトロソプロピオフェノン、2-フェニル-2-(p-トルエンスルホニルオキシ)アセトフェノン、フェニルビス(2,4,6-トリメチルベンゾイル)ホスフィンオキシドが挙げられる。
【００２８】
上述した光ラジカル発生剤のうちの１種類を単独で使用してもよいし、複数種類の光ラジカル発生剤を組み合わせて使用してもよい。
光カチオン発生剤として、例えば、ビス(4-tert-ブチルフェニル)ヨードニウムヘキサフルオロホスファート、ビス(4-フルオロフェニル)ヨードニウムトリフルオロメタンスルホナート、ベンジル(4-ヒドロキシフェニル)メチルスルホニウムヘキサフルオロアンチモナート、シクロプロピルジフェニルスルホニウムテトラフルオロボラート、テトラフルオロほう酸ジメチルフェナシルスルホニウム、ジフェニルヨードニウムヘキサフルオロホスファート、ジフェニルヨードニウムヘキサフルオロアルセナート、ジフェニルヨードニウムトリフルオロメタンスルホン酸、2-(3,4-ジメトキシスチリル)-4,6-ビス(トリクロロメチル)-1,3,5-トリアジン、2-[2-(フラン-2-イル)ビニル]-4,6-ビス(トリクロロメチル)-1,3,5-トリアジン、4-イソプロピル-4'-メチルジフェニルヨードニウムテトラキス(ペンタフルオロフェニル)ボラート、2-[2-(5-メチルフラン-2-イル)ビニル]-4,6-ビス(トリクロロメチル)-1,3,5-トリアジン、2-(4-メトキシフェニル)-4,6-ビス(トリクロロメチル)-1,3,5-トリアジン、2-(4-メトキシスチリル)-4,6-ビス(トリクロロメチル)-1,3,5-トリアジン、(2-メチルフェニル)(2,4,6-トリメチルフェニル)ヨードニウムトリフルオロメタンスルホナート、(3-メチルフェニル)(2,4,6-トリメチルフェニル)ヨードニウムトリフルオロメタンスルホナート、(4-メチルフェニル)(2,4,6-トリメチルフェニル)ヨードニウムトリフルオロメタンスルホナート、4-ニトロベンゼンジアゾニウムテトラフルオロボラート、(4-ニトロフェニル)(フェニル)ヨードニウムトリフルオロメタンスルホナート、トリフェニルスルホニウムテトラフルオロボラート、トリフェニルスルホニウムブロミド、トリ-p-トリルスルホニウムヘキサフルオロホスファート、トリ-p-トリルスルホニウムトリフルオロメタンスルホナート、[3-(トリフルオロメチル)フェニル](2,4,6-トリメチルフェニル)ヨードニウムトリフルオロメタンスルホナート、[4-(トリフルオロメチル)フェニル](2,4,6-トリメチルフェニル)ヨードニウムトリフルオロメタンスルホナート、[ビス[4-n-アルキル(C10〜C13)フェニル]ヨードニウムヘキサフルオロアンチモン酸塩]、テトラキスペンタフルオロフェニルホウ酸塩、ヨードニウム,(4-メチルフェニル)[4-(2-メチルプロピル)フェニル]-ヘキサフルオロフォスフェート(1-)、トリアリールスルフォニウム ヘキサフルオロフォスフェート、トリアリールスルフォニウム テトラキス−（ペンタフルオロフェニル）ボレート等が挙げられる。上述した光カチオン発生剤のうちの１種類を単独で使用してもよいし、複数種類の光カチオン発生剤を組み合わせて使用してもよい。
【００２９】
（１−３）熱開始剤
本開示の被覆材料は熱開始剤を含む。熱開始剤は、熱によってラジカル又はカチオンを発生し、熱架橋を進行させる。熱開始剤は架橋反応の開始点となる。熱開始剤として、例えば、熱ラジカル発生剤、熱カチオン発生剤等が挙げられる。熱開始剤として、これらを単独または組み合わせて使用できる。
【００３０】
熱開始剤の添加量は、目的とする樹脂の特性に応じて決めることができる。熱開始剤の添加量は、樹脂１００質量部に対して０．１〜１５質量部であることが好ましい。熱開始剤の添加量が０．１質量部以上である場合、被覆材料の架橋性が高くなる。熱開始剤の添加量が１５質量部以下である場合、樹脂の伸びが大きく、樹脂が脆くなり難い。
【００３１】
熱ラジカル発生剤として、例えば、アゾ化合物類、ケトンパーオキサイド類、ジアシルパーオキサイド類、ハイドロパーオキサイド類、ジアルキルパーオキサイド類、パーオキシケタール類、アルキルパーエステル類、パーカーボネート類が挙げられる。
【００３２】
熱ラジカル発生剤の具体例として、2,2'-アゾビス(イソブチロニトリル)、2,2'-アゾビス(2,4-ジメチルバレロニトリル)、2,2'-アゾビス(2-メチルブチロニトリル)、4,4'-アゾビス(4-シアノ吉草酸)、2,2'-アゾビス(2-メチルプロピオンアミジン)二塩酸塩、2,2'-アゾビス[2-(2-イミダゾリン-2-イル)プロパン]二塩酸塩、過酸化ベンゾイル、tert-ブチルヒドロペルオキシド、クメンヒドロペルオキシド、ジ-tert-ブチルペルオキシド、2,2'-アゾビス(2-メチルプロピオン酸)ジメチル 、ジクミルペルオキシド等が挙げられる。上述した熱ラジカル発生剤のうちの１種類を単独で使用してもよいし、複数種類の熱ラジカル発生剤を組み合わせて使用してもよい。
【００３３】
熱カチオン発生剤として、例えば、ジシアンジアミド、p-トルエンスルホン酸シクロヘキシル、ジフェニル(メチル)スルホニウムテトラフルオロボラート等が挙げられる。上述した熱カチオン発生剤のうちの１種類を単独で使用してもよいし、複数種類の熱カチオン発生剤を組み合わせて使用してもよい。
【００３４】
熱開始剤の配合量が多いと、押出機中で熱によりラジカルが発生して、架橋が過早で進むため、早期架橋が生じ易い。本開示の被覆材料は、熱開始剤に加えて光開始剤を含む。そのため、開始剤として、熱開始剤のみを含む場合に比べて、熱開始剤の配合量を低減できる。その結果、早期架橋を抑制できる。また、熱開始剤の配合量を多くしなくても、架橋に要する時間を短縮できる。
【００３５】
なお、光開始剤は熱に対して鈍感であるので、押出後に光照射するまでは架橋を誘起しない。そのため、光開始剤を配合しても早期架橋は生じ難い。
被覆材料の肉厚が大きい場合や、被覆材料が着色品である場合は、被覆材料の内部に光が届きにくい。そのため、開始剤として光開始剤のみを配合した場合、被覆材料の内部で架橋不足となることがある。本開示の被覆材料は、光開始剤に加えて、熱開始剤を含む。そのため、例えば、被覆材料の肉厚が大きい場合や、被覆材料が着色品である場合等でも、被覆材料の内部における架橋不足を抑制できる。
【００３６】
（１−４）添加剤
本開示の被覆材料は、種々の添加剤を含んでいてもよい。添加剤は、例えば、被覆材料に特定の機能性を付与する。
【００３７】
添加剤として、例えば、難燃剤が挙げられる。難燃剤として、例えば、金属水酸化物が挙げられる。金属水酸化物として、例えば、水酸化マグネシウム、水酸化アルミニウム、水酸化カルシウム等が挙げられる。難燃剤の中でも、難燃効果の高い水酸化マグネシウムが好適である。金属水酸化物は、分散性の観点から表面処理されていることが望ましい。
【００３８】
金属水酸化物の表面処理に用いる表面処理剤として、例えば、シラン系カップリング剤、チタネート系カップリング剤、脂肪酸、脂肪酸金属塩等が挙げられる。表面処理剤の中でも樹脂と金属水酸化物との密着性を高める点で、シラン系カップリング剤が望ましい。
【００３９】
シラン系カップリング剤として、例えば、ビニルトリメトキシシラン、ビニルトリエトキシシラン、ビニルトリス（β−メトキシエトキシ）シラン等のビニルシラン化合物、γ−アミノプロピルトリメトキシシラン、γ−アミノプロピルトリエトキシシラン、Ｎ−β−（アミノエチル）γ−アミノプロピルトリメトキシシラン、β−（アミノエチル）γ−アミノプロピルメチルジメトキシシラン、Ｎ−フェニル−γ−アミノプロピルトリメトキシシラン等のアミノシラン化合物、β−（３，４エポキシシクロヘキシル）エチルトリメトキシシラン、γ−グリシドキシプロピルトリメトキシシラン、γ−グリシドキシプロピルメチルジエトキシシラン等のエポキシシラン化合物、γ−メタクリロキシプロピルトリメトキシシラン等のアクリルシラン化合物、ビス（３−（トリエトキシシリル）プロピル）ジスルフィド、ビス（３−（トリエトキシシリル）プロピル）テトラスルフィドなどのポリスルフィドシラン化合物、３−メルカプトプロピルトリメトキシシラン、３−メルカプトプロピルトリエトキシシラン等のメルカプトシラン化合物等が挙げられる。
【００４０】
添加剤として、例えば、紫外線吸収剤が挙げられる。紫外線吸収剤は、使用目的に適合するものであれば、特に限定されない。紫外線吸収剤として、例えば、サリチル酸誘導体等が挙げられる。サリチル酸誘導体として、例えば、フェニル・サリシレート、ｐ-第三-ブチルフェニル・サリシレート等が挙げられる。
紫外線吸収剤として、例えば、ヘ゛ンソ゛フェノン系が挙げられる。ヘ゛ンソ゛フェノン系として、例えば、2,4-ジヒドロキシ・ベンゾフェノン、2-ヒドロキシ-4-メトキシ・ベンゾフェノン、2,2’-ジヒドロキシ-4-メトキシ・ベンゾフェノン、2,2‘ジヒドロキシ-4,4’-ジメトキシ・ベンゾフェノン、2-ヒドロキシ-4-n-オクトキシ・ベンゾフェノン、2,2’,4,4’-テトラヒドロキシ・ベンゾフェノン、4-ドデシロキシ-2-ヒドロキシ・ベンゾフェノン、3,5-ジ-第三ブチル-4-ヒドロキシベンゾイル酸,n-ヘキサデシルエステル、ビス（5-ベンゾイル-4-ヒドロキシ-2-メトキシフェニル）メタン、1,4-ビス（4-ベンゾイル-3-ヒドロキシフェノキシ）ブタン、1,6-ビス（4-ベンゾイル-3-ヒドロキシフェノキシ）ヘキサン等が挙げられる。
紫外線吸収剤として、例えば、ヘ゛ンソ゛トリアソ゛ール系が挙げられる。ヘ゛ンソ゛トリアソ゛ール系として、例えば、2-（2’-ヒドロキシ-5’-メチル-フェニル）ベンゾトリアゾール、 2-（2’-ヒドロキシ-3’,5’-ジ-第三ブチル-フェニル）ベンゾトリアゾール、 2-（2’-ヒドロキシ-3’-ジ-第三ブチル-5’-メチル-フェニル）-5-クロロ・ベンゾトリアゾール、 2-（2’-ヒドロキシ-3’,5’-ジ-第三ブチル-フェニル）-5-クロロ・ベンゾトリアゾール、 2-（2’-ヒドロキシ-5’-第三オクチルフェニル）ベンゾトリアゾール、 2-（2’-ヒドロキシ-3’,5’-ジ-第三アミルフェニル）ベンゾトリアゾール、 2,2’-メチレンビス[4-（1,1,3,3-テトラメチルブチル）-6-（2H-ベンゾトリアゾール-2-イル）フェノール]、 2-[2-ヒドロキシ-3,5-ビス（α,α-ジメチルベンジル）フェニル]-2H-ベンゾトリアゾール等が挙げられる。
その他の紫外線吸収剤として、例えば、ベンゾトリアゾール誘導体、蓚酸アニリド誘導体、2-エチル・ヘキシル-2-シアノ-3,3-ジフェニル・アクリレート等が挙げられる。
上述した紫外線吸収剤のうちの１種類を単独で使用してもよいし、複数種類の紫外線吸収剤を組み合わせて使用してもよい。
【００４１】
添加剤として、例えば、光安定剤が挙げられる。光安定剤は特に限定されない。光安定剤として、例えば、ヒンタ゛ート゛アミン系光安定剤等が挙げられる。光安定剤として、例えば、ポリ[[6-（1,1,3,3-テトラメチルブチル）イミノ-1,3,5-トリアジン-2,4-ジイル][（2,2,6,6-テトラメチル-4-ピペリジル）イミノ]ヘキサメチレン[（2,2,6,6-テトラメチル-4-ピペリジル）イミノ]] 、 ポリ[（6-モルホリノ-s-トリアジン-2,4-ジイル）[2,2,6,6-テトラメチル-4-ピペリジル]イミノ]-ヘキサメチレン[（2,2,6,6-テトラメチル-4-ピペリジル）イミノ]] 、 N、N’-ビス（3-アミノプロピル）エチレンジアミン・2,4-ビス[N-ブチル-N-（1,2,2,6,6-ペンタメチル-4-ピペリジル）アミノ]-6-クロロ-1,3,5-トリアジン縮合物 、 ジブチルアミン・1,3,5-トリアジン・N,N’-ビス（2,2,6,6-テトラメチル-4-ピペリジル-1,6-ヘキサメチレンジアミン・N-（2,2,6,6-テトラメチル-4-ピペリジル）ブチルアミンの重縮合物等が挙げられる。上述した光安定剤のうちの１種類を単独で使用してもよいし、複数種類の光安定剤を組み合わせて使用してもよい。
【００４２】
添加剤として、例えば、プロセス油、加工助剤、難燃助剤、酸化防止剤、滑剤、無機充填剤、相溶化剤、安定剤、カーボンブラック、着色剤等が挙げられる。
２．ケーブル
本開示のケーブルは、コアと被覆材料とを備える。被覆材料はコアを被覆する。被覆材料は、前記「１．被覆材料」の項で述べたものである。
【００４３】
コアは、金属導体、又は、金属導体上に何らかの被覆を施したものである。ケーブルとして、例えば、電線、光ファイバーを単独または複数用いたケーブル、金属導体と光ファイバーケーブルとの複合線等が挙げられる。
【００４４】
３．ケーブルの製造方法
本開示のケーブルの製造方法では、コアを被覆材料で被覆し、その被覆材料を架橋させる。被覆材料は、前記「１．被覆材料」の項で述べたものである。
【００４５】
本開示のケーブルの製造方法は、例えば、図１及び図２に示す製造ライン１を用いて実施することができる。
製造ライン１は、送出機３、巻取機５、樹脂成型装置７、架橋装置９、及び冷却装置１１を備える。
【００４６】
送出機３はコア１３を供給する。供給されたコア１３は、後述する成形ヘッド２５に至る。巻取機５は、後述するように製造されたケーブル１５を収納する。  
樹脂成型装置７は押出機である。樹脂成型装置７の構成を図２に示す。樹脂成型装置７は、投入口１７と、シリンダー１９と、スクリュー２１と、駆動装置２３と、成形ヘッド２５とを備える。
【００４７】
被覆材料は投入口１７に投入される。このとき、例えば、被覆材料の各成分を別々に投入口１７に投入することができる。また、例えば、予め、被覆材料の各成分を、ミキサー、ブレンダー、ロール等を用いて混練してペレット化しておき、そのペレットを投入口１７に投入することができる。
【００４８】
スクリュー２１はシリンダー１９内に内挿されている。スクリュー２１は、駆動装置２３により駆動力を伝達され、回転する。投入口１７に投入された被覆材料は、スクリュー２１により溶融・混練を受けながら、シリンダー１９の内部を進み、成形ヘッド２５に至る。成形ヘッド２５は、被覆材料を押し出す。押し出された被覆材料はコア１３を被覆する。その結果、ケーブル１５が製造される。
【００４９】
架橋装置９は、ケーブル１５が巻取機５に向かう経路上に設けられている。架橋装置９は、第１の光照射装置２７と、第２の光照射装置２９と、加熱装置３１と、を備える。それらは、ケーブル１５の搬送方向における上流側から下流側に向かって、第１の光照射装置２７、第２の光照射装置２９、加熱装置３１の順に配置されている。
【００５０】
第１の光照射装置２７及び第２の光照射装置２９は、ケーブル１５に光を照射する。光は例えば紫外線である。光の照射により、被覆材料が含む樹脂において光架橋が進行する。  
第１の光照射装置２７及び第２の光照射装置２９は、ＬＥＤ式でもよいし、放電管方式でもよい。放電管は、無電極であってもよいし、有電極であってもよい。放電管として、例えば、電極間に特定元素を封入することで、発光波長を調整したものを使用することができる。第１の光照射装置２７及び第２の光照射装置２９が照射する光のピーク波長は、光開始剤の吸収波長に適合する波長であることが好ましい。
【００５１】
光照射装置の数は２以外であってもよい。被覆材料が複数種類の光開始剤を含み、それらの吸収波長がそれぞれ異なる場合、吸収波長ごとに、別々の光照射装置を備えることができる。
【００５２】
加熱装置３１は、ケーブル１５を加熱する。加熱により、被覆材料が含む樹脂において熱架橋が進行する。加熱装置３１は、被覆材料に含まれる熱開始剤に充分な熱量を与えられるものであれば特に限定されない。加熱装置３１の熱源として、例えば、電気ヒーター、マイクロ波加熱、熱風ヒーター、赤外線ヒーター、水蒸気、過熱水蒸気等が挙げられる。加熱装置３１の熱源は、上記の熱源のうちの１種類であってもよいし、複数種類の熱源の組み合わせであってもよい。
【００５３】
第１の光照射装置２７及び第２の光照射装置２９が、熱架橋に必要な熱量をケーブル１５に付与する場合は、加熱装置３１を省略してもよい。
冷却装置１１は、ケーブル１５が巻取機５に向かう経路上であって、架橋装置９よりも下流側に設けられている。冷却装置１１はケーブル１５を冷却する。冷却装置１１は、空冷式であってもよいし、水冷式であってもよい。冷却装置１１により冷却されたケーブル１５は巻取機５に収納される。冷却装置１１がなくてもケーブル１５の製造に問題がない場合は、冷却装置１１を省略することができる。
【００５４】
４．実施例
（４−１）被覆材料の製造
表１に示す各成分を含む、実施例１〜５、及び比較例１〜３の被覆材料を製造した。表１における「実１」〜「実５」は、それぞれ実施例１〜５を意味する。表１における「比１」〜「比３」は、それぞれ比較例１〜３を意味する。
【００５５】
【表１】
2019099701.tif 000003
表１における配合量の単位は質量部である。被覆材料を製造するとき、まず、全成分のうち、熱ラジカル開始剤、熱カチオン開始剤、及び滑剤を除く成分を、ニーダーにて一括混練し、造粒機にてペレット化した。また、熱ラジカル開始剤及び熱カチオン開始剤を、滑剤から成る分散媒に分散して、分散液を作製した。最後に、ペレットと分散液とを混合して、被覆材料を製造した。
【００５６】
（４−２）ケーブルの製造
前記（４−１）で製造した各実施例及び各比較例の被覆材料と、上述した製造ライン１とを用いて、ケーブル１５を製造した。各実施例及び各比較例の被覆材料は、押出成形が可能であった。
【００５７】
コア１３は、φ０．８ｍｍの銅製の単線である。製造ライン１の具体的な構成は以下のとおりである。
樹脂成型装置７は単軸押出機である。シリンダー１９の内径はφ４０ｍｍである。スクリュー２１はフルフライトスクリューである。Ｌ／Ｄは２９である。Ｌはスクリュー２１の軸方向における長さである。Ｄはスクリュー２１の外径である。シリンダー１９の温度は１７０℃である。線速は３０ｍ／ｍｉｎである。
【００５８】
第１の光照射装置２７及び第２の光照射装置２９は、それぞれ、紫外線照射装置である。第１の光照射装置２７及び第２の光照射装置２９は、それぞれ、オーク製作所製高圧メタルハライドランプを備える。第１の光照射装置２７は、SMXシリーズ4kWランプを２本備える。第２の光照射装置２９は、MXAシリーズ4kWランプを２本備える。加熱装置３１は、炉長１ｍの電気炉である。加熱装置３１の設定温度は２２０℃である。
【００５９】
（４−３）ゲル分率の測定
各実施例及び各比較例について、被覆材料のゲル分率を測定した。ゲル分率は、被覆材料の架橋度を評価する指標である。ゲル分率の測定方法は以下のとおりである。ケーブル１５が備える被覆材料から、０．５ｇの試料片を切り出す。試料片を、１１０℃のキシレン中で２４時間遊弋させる。その後、試料片をキシレンから取り出し、８０℃で真空乾燥を４時間行う。その後、試料片の質量ｗ（ｇ）を測定する。以下の式（１）によりゲル分率Ｘを算出する。
【００６０】
式（１）  Ｘ＝（ｗ／０．５）×１００
ゲル分率の測定結果を表２に示す。
【００６１】
【表２】
2019099701.tif 000004
各実施例では、ゲル分率が高かった。このことから、各実施例では、被覆材料の表面及び内部のいずれにおいても架橋度が高いことが確認できた。比較例１〜３では、ゲル分率が低かった。特に、比較例１、３ではゲル分率が低かった。
【００６２】
比較例１、３の被覆材料においてゲル分率が低い理由は以下のように推測される。比較例１、３の被覆材料は、熱開始剤を含まない。そのため、被覆材料の内部での架橋が不足し、ゲル分率が低くなったと推測される。
【００６３】
（４−４）ホットセット試験
各実施例及び各比較例について、ホットセット試験を行った。ホットセット試験は、被覆材料の機械的な耐熱性を評価する試験である。ホットセット試験は、JIS C 3660-2-1に準拠して行った。試料片は、コア１３から分離した被覆材料である。具体的な試験条件は以下のとおりである。
【００６４】
温度：２００℃
荷重：２０Ｎ／ｃｍ２
荷重時間：１５分
荷重時の伸びが１００％以下であり、且つ、冷却後の永久伸びが２５％以下であれば合格とし、それ以外を不合格とした。評価結果を上記表２に示す。
【００６５】
各実施例では合格であった。このことから、各実施例では、被覆材料の表面及び内部のいずれにおいても架橋度が高いことが確認できた。各比較例では不合格であった。
比較例１、３の被覆材料において不合格であった理由は以下のように推測される。比較例１、３の被覆材料は、熱開始剤を含まない。そのため、被覆材料の内部での架橋が不足し、不合格になったと推測される。比較例２の被覆材料において不合格であった理由は以下のように推測される。比較例２の被覆材料は、光開始剤を含まない。そのため、被覆材料の表面での架橋が不足し、不合格になったと推測される。
【００６６】
各実施例では、実用に耐える架橋度を、３０ｍ／ｍｉｎの製造速度で実現できた。
５．他の実施形態
以上、本開示の実施形態について説明したが、本開示は上述の実施形態に限定されることなく、種々変形して実施することができる。
【００６７】
（１）上記各実施形態における１つの構成要素が有する機能を複数の構成要素に分担させたり、複数の構成要素が有する機能を１つの構成要素に発揮させたりしてもよい。また、上記各実施形態の構成の一部を省略してもよい。また、上記各実施形態の構成の少なくとも一部を、他の上記実施形態の構成に対して付加、置換等してもよい。なお、特許請求の範囲に記載の文言から特定される技術思想に含まれるあらゆる態様が本開示の実施形態である。
【００６８】
（２）上述した被覆材料、ケーブル、ケーブルの製造方法の他、当該ケーブルを構成要素とするシステム、被覆材料の製造方法等、種々の形態で本開示を実現することもできる。
【符号の説明】
【００６９】
１…製造ライン、３…送出機、５…巻取機、７…樹脂成型装置、９…架橋装置、１１…冷却装置、１３…コア、１５…ケーブル、１７…投入口、１９…シリンダー、２１…スクリュー、２３…駆動装置、２５…成形ヘッド、２７…第１の光照射装置、２９…第２の光照射装置、３１…加熱装置
【図１】
2019099701.tif 000005
【図２】
2019099701.tif 000006